КОМПЛЕКСНАЯ ДОБАВКА
COMPLEX ADDITIVE

Изобретение относится к области строительства, а именно к комплексным добавкам для строительных смесей на гипсоцементно-пуццолановых вяжущих и может найти применение при производстве строительных изделий и конструкций.
Известна комплексная добавка для строительной смеси, содержащая этилсиликонат натрия или калия и/или метилсиликонат натрия или калия, карбоксилатный полиэфир и воду (RU 2351560, 22.10.2007).
Недостатком данной добавки является высокая скорость начального структурообразования гипсоцементно-пуццолановых систем.
Известна комплексная добавка для бетонной смеси, содержащая карбоксилатный полиэфир, кремнийорганический компонент и ускоритель твердения (RU 2457190 C1, 27.07.2012).
Недостатком данной добавки является высокая скорость начального структурообразования гипсоцементно-пуццолановых систем.
Наиболее близкой является комплексная добавка для замедления схватывания, содержащая суперпластификатор на основе полиметиленнафталинсульфонатов (ПНС) и технических лигносульфонатов ЛС при их массовом соотношении 1: (0,33-3) (RU 2262490 C2, 10.05.2005).
Недостатком данного изобретения является низкое водоредуцирующее действие указанного пластификатора и незначительное сокращение времени начального структурообразования гипсоцементно-пуццолановых систем.
Задача настоящего изобретения - замедление кинетики начального структурообразования гипсоцементно-пуццолановых систем.
Технический результат заключается в удлинении сроков схватывания строительных смесей на основе гипсоцементно-пуццоланового вяжущего на основе низкомарочного гипса при сохранении их высокой конечной прочности и повышении коэффициента размягчения.
Результат достигается тем, что комплексная добавка для гипсоцементно-пуццоланового вяжущего, содержащая замедляющий схватывание суперпластификатор, согласно изобретению в качестве замедляющего схватывание суперпластификатора содержит пластификатор «БЕСТ-ТБ» и дополнительно содержит карбоксилатный полиэфир «Одолит-К» при следующем соотношении компонентов, мас.%:
пластификатор «БЕСТ-ТБ» 25-75;
карбоксилатный полиэфир «Одолит-К» 25-75.
В качестве компонентов предложенной комплексной добавки используют:
- пластификатор «БЕСТ-ТБ», производства ООО «Инновационные Технологии». «БЕСТ-ТБ» относится к суперпластификаторам первой группы и представляет собой сополимер на основе эфиров карбоновых кислот с добавлением фосфатного компонента темно-коричневого цвета с плотностью (при 20°C) 1,24 г/см3, массовая доля сухого вещества 20-30%;
- карбоксилатный полиэфир «Одолит-К», ТУ 5745-01-96326574-08.
В составе комплексной добавки использовали карбоксилатный полиэфир производства ООО «Сервис-Групп».
Добавку готовят путем перемешивания указанных компонентов.
Изобретение иллюстрируется следующим примером.
Для приготовления образцов использовали гипсоцементно-пуццолановые смеси на основе гипса Г6БП производства ООО «Аракчинский гипс» (ГОСТ 125-79), пуццолановой составляющей - активная минеральная добавка (АМД) (промышленный отход металлургической промышленности) - ферросилиций, размолотый до удельной поверхности 391 м /кг, портландцемент ПЦ500 Д0 Н Вольского завода, при следующем соотношении (мас.ч.):
гипс: портландцемент: АМД=80:19:1.
Комплексная добавка вводилась в гипсоцементно-пуццолановую смесь с водой затворения в виде водного раствора в количестве 1-1.5% от массы вяжущего. Оптимальное содержание комплексной добавки для указанной в качестве примера гипсоцементно-пуццолановой смеси составляет 1.5% от массы вяжущего.
Водный раствор добавлялся в гипсоцементно-пуццолановую смесь до достижения нормальной густоты по ГОСТ 23789-79.
Из гипсоцементно-пуццолановых смесей изготавливались образцы -балочки с размерами 4×4×16 см.
Через 28 суток нормального твердения образцы подвергались механическим испытаниям. Прочность образцов определяли в соответствии с ГОСТ 23789-79.
Составы комплексной добавки и результаты механических испытаний образцов приведены в табл.1.
Были также проведены испытания образцов без добавки и с добавкой по прототипу. Водовяжущее отношение состава без добавки составило 0.54, с предлагаемой комплексной добавкой - 0.35-0.42, с добавкой по прототипу - 0.48.
Таблица 1
№ п.п
Содержание компонентов в добавке, мас.%
Содержание комплексной добавки, % от массы вяжущего
В/Т
Сроки схватывания, мин
Rизг, МПа
Rсж, МПа
K<sub>p</sub>
Карбокси-латный полиэфир
Бест-ТБ
Начало
Конец
1
-
-
-
<img file="00000001.tif" he="12" wi="13" img-content="undefined" img-format="tif" />
5
8
7,68
18,03
0,41
2
75
25
1
<img file="00000002.tif" he="12" wi="10" img-content="undefined" img-format="tif" />
9,5
11,5
8,62
21,1
0,53
3
25
75
<img file="00000003.tif" he="12" wi="10" img-content="undefined" img-format="tif" />
40
43
8,3
20,5
0,51
4
100
0
<img file="00000004.tif" he="12" wi="10" img-content="undefined" img-format="tif" />
5
7
10,58
28,00
0,62
5
75
25
<img file="00000005.tif" he="12" wi="10" img-content="undefined" img-format="tif" />
24
26,5
9,81
22,48
0,68
6
50
50
1,5
<img file="00000006.tif" he="12" wi="10" img-content="undefined" img-format="tif" />
56
61
8,92
22,20
0,66
7
25
75
<img file="00000007.tif" he="12" wi="13" img-content="undefined" img-format="tif" />
64
69,5
8,84
22,13
0,54
8
0
100
<img file="00000008.tif" he="12" wi="10" img-content="undefined" img-format="tif" />
198
223
8,33
22,50
0,53
9 (прототип)
1,5
<img file="00000009.tif" he="12" wi="10" img-content="undefined" img-format="tif" />
16
19,5
8,25
19,9
0,49
Примечание*: над чертой приведено среднее значение показателя; под чертой - относительное значение показателя в % от контрольного.
Из табл.1 видно, что гипсоцементно-пуццолановые смеси, модифицированные предлагаемой комплексной добавкой, обладают замедленной кинетикой начального структурообразования, что выражается в удлинении сроков их схватывания. Образцы, изготовленные из гипсоцементно-пуццолановых смесей, модифицированных комплексной добавкой, обладают высокой конечной прочностью и повышенным коэффициентом размягчения.